(57)【特許請求の範囲】
【請求項１】
防湿耐アルカリ性層(4) ／無機質薄層(3) ／硬化性樹脂硬化物層(2) ／芯材樹脂層(1) ／硬化性樹脂硬化物層(2) ／無機質薄層(3) ／防湿耐アルカリ性層(4) の層構成を有する対称型の光学用シートであることを特徴とする光学用シート。
【請求項２】
芯材樹脂層(1) が、耐透気性樹脂層(1b)／基材フィルム層(1a)／耐透気性樹脂層(1b)の層構成を有する層である請求項１記載の光学用シート。
【請求項３】
無機質薄層(3) が、ケイ素、スズ、インジウム、バナジウム、タングステン、ニッケル、ニオブ、アルミニウム、マグネシウムまたはモリブデンの酸化物または窒化物の薄層である請求項１記載の光学用シート。
【請求項４】
請求項１記載の光学用シートの少なくとも片面の防湿耐アルカリ性層(4) 側に、透明電極(5) を設けてなる透明電極付き光学用シート。
【発明の詳細な説明】
【０００１】
【発明の属する技術分野】
本発明は、主として液晶表示素子の液晶セルの電極基板またはタッチパネル用透明導電性フィルムとして好適な対称型の光学用シート、およびその光学用シートを用いた透明電極付き光学用シートに関するものである。
【０００２】
【従来の技術】
従来、光学用の基材フィルムとして、ポリカーボネートフィルム、ポリアリレートフィルム、ポリエーテルスルホンフィルム、ポリスルホンフィルムなどが使われている。これらのフィルムは、光等方性および透明性が良好で、しかもある程度の耐熱性を有するからである。
【０００３】
これらの基材フィルムのみでは、耐透気性、耐溶剤性、透明電極密着性などの性質が不足する。そこで、これらのフィルムの片面または両面に耐透気性樹脂層や架橋性樹脂硬化物層を積層設置することも提案されている。たとえば、本出願人の出願にかかる特開昭６３−７１８２９号公報には、光等方性基材フィルム層／アンカーコート層／耐透気性樹脂層／架橋性樹脂硬化物層の層構成の液晶表示パネル用電極基板が示されており、特開平４−１５９５１８号公報には、光等方性基材フィルム層／耐透気性樹脂層／架橋性樹脂硬化物層の層構成の単位積層シートの２枚以上を、架橋性樹脂硬化物層が両最外層となるように接着剤層を介して貼着した構成を有する液晶表示パネル用電極基板が示されている。
【０００４】
基材フィルムを用いない光学用シートも提案されている。たとえば、本出願人の出願にかかる特公平７−２７１３４号公報（特開平１−５００２１号公報）には、耐透気性合成樹脂フィルム層と架橋性樹脂硬化物層との積層体同士が、それぞれの耐透気性合成樹脂フィルム層面同士が対向する状態で接着剤層を介して積層一体化した液晶表示パネル用電極基板が示されており、特公平７−２７１３５号公報（特開平１−５００２２号公報）には、耐透気性合成樹脂フィルム層の両面に架橋性樹脂硬化物層を流延法により直接形成させた液晶表示パネル用電極基板の製造法が示されている。
【０００５】
基材フィルム上に、必要に応じ耐透気性樹脂層を介して、活性エネルギー線硬化型樹脂硬化物層を設けた光学用シートも知られている。たとえば、本出願人の出願にかかる特開平５−１６２２２８号公報、特開平５−１６２２２９号公報、特開平５−３０９７９４号公報、特開平５−３１３１５０号公報を参照。また特開平６−６４１０３号公報には、基材フィルム上に熱架橋性樹脂層を介して活性エネルギー線硬化型樹脂硬化物層を設けた光学用シートが示されている。
【０００６】
【発明が解決しようとする課題】
上に述べたような光学用シートを液晶セルの電極基板やタッチパネル用透明導電性フィルムの用途に用いる場合は、最外層の硬化物層（熱硬化型の架橋性樹脂硬化物層や活性エネルギー線硬化型樹脂の硬化物層）の上からＩＴＯに代表される透明電極をスパッタリングにより形成する。このときの透明電極は、全面電極にする場合とパターン電極にする場合とがあるが、後者の場合にはスパッタリングにより形成した全面電極をパターン出しすることが必要となる。
【０００７】
パターン電極とするための全面電極のパターン出しは、常法に従い、レジスト被覆、露光、現像、エッチング、硬化レジスト剥離の手順によりなされるが、得られたパターンが必ずしもすっきりとせず、ディスプレイ等に用いたときの鮮明度が不足する傾向があった。
【０００８】
そこで本発明者らは、パターン電極形成後の光学用シートの表裏両面をレーザー変位計などを用いて詳細に観察評価したところ、表面側はパターン電極間において非ラウンドな凹凸になりかつ透明度もしみ状に低下しており、裏面側も同様に非ラウンドな凹凸になりかつ透明度もしみ状に低下していることが判明した。この原因は、パターン出し工程において用いた薬剤（殊にアルカリ）により、光学用シートの表裏両面が冒されるためと考えらえる。
【０００９】
この問題点を克服すべく、本発明者らは最外層の硬化物層としてできるだけ耐アルカリ性の良好な硬化性樹脂を用いることを試みたが、改善の程度は期待するほどではなかった。これは、最外層のみに着目したのでは本質的な改善にまでは到達しないためと思われる。
【００１０】
本発明は、このような背景下において、透明電極のパターン出しによっても土台となるシート面が冒されない光学用シート、およびその光学用シートに透明電極を設けた透明電極付き光学用シートを提供することを目的とするものである。
【００１１】
【課題を解決するための手段】
本発明の光学用シートは、防湿耐アルカリ性層(4) ／無機質薄層(3) ／硬化性樹脂硬化物層(2) ／芯材樹脂層(1) ／硬化性樹脂硬化物層(2) ／無機質薄層(3) ／防湿耐アルカリ性層(4) の層構成を有する対称型の光学用シートであることを特徴とするものである。
【００１２】
本発明の透明電極付き光学用シートは、上記の光学用シートの少なくとも片面の防湿耐アルカリ性層(4) 側に、透明電極(5) を設けてなるものである。
【００１３】
【発明の実施の形態】
以下本発明を詳細に説明する。なお本明細書においては、シート、フィルム、層、薄層などの用語を用いているが、いずれも薄手の層という意味であり、互いの間に特に差があるわけではない。
【００１４】
本発明の光学用シートを構成する各層を説明する。まず芯材樹脂層(1) としては、基材フィルム層、基材フィルム層／基材フィルム層、耐透気性樹脂層／基材フィルム層／耐透気性樹脂層、硬化性樹脂硬化物層／基材フィルム層／硬化性樹脂硬化物層、硬化性樹脂硬化物層／耐透気性樹脂層／基材フィルム層／耐透気性樹脂層／硬化性樹脂硬化物層、耐透気性樹脂層／硬化性樹脂硬化物層／基材フィルム層／硬化性樹脂硬化物層／耐透気性樹脂層をはじめとする基材フィルム層を含む層や、耐透気性樹脂層／耐透気性樹脂層、硬化性樹脂硬化物層／耐透気性樹脂層／耐透気性樹脂層／硬化性樹脂硬化物層、耐透気性樹脂層／硬化性樹脂硬化物層／耐透気性樹脂層、耐透気性樹脂層／硬化性樹脂硬化物層／硬化性樹脂硬化物層／耐透気性樹脂層をはじめとする基材フィルム層を含まない層などが例示できる。層間または層上にはアンカーコーティング層や接着剤層が存在していてもよい。
【００１５】
ここで基材フィルム層としては、ポリカーボネートフィルム、ポリアリレートフィルム、ポリエーテルスルホンフィルム、ポリスルホンフィルム、アモルファスポリオレフィンフィルムなどがあげられる。基材フィルム層の厚みは任意であり、数μm から数１００μm あるいはそれ以上とすることができる。
【００１６】
耐透気性樹脂層としては、ポリビニルアルコールまたはその共重合変性物・グラフト物・ポリマーアロイやエチレン含量１５〜５０モル％のエチレン−ビニルアルコール共重合体等のビニルアルコール系樹脂層、塩化ビニリデン系樹脂層、高アクリロニトリル系樹脂層などがあげられ、特に最初に述べたビニルアルコール系樹脂層、なかんずくポリビニルアルコールのグラフト共重合変性物に架橋剤を配合して形成した層が重要である。耐透気性樹脂層の厚みは２〜３０μm 程度（好ましくは３〜２０μm 程度、殊に５〜１５μm 程度）とすることが多い。この耐透気性樹脂層は、通常は流延法により形成される。
【００１７】
硬化性樹脂硬化物層としては、エステルアクリレート、エポキシアクリレート、ウレタンアクリレート、シリコーンアクリレート、ポリイミドアクリレート、ポリアミドイミドアクリレートをはじめとする種々の活性エネルギー線硬化性樹脂硬化物層、フェノキシエーテル型の熱硬化性樹脂硬化物層などが例示できる。硬化性樹脂硬化物層の厚みに特に限定はないが、２〜３００μm あるいはそれ以上、殊に２〜１００μm 、さらには２〜５０μm とすることが多い。
【００１８】
上述の芯材樹脂層(1) のうち特に実用の大きいものは、耐透気性樹脂層(1b)／基材フィルム層(1a)／耐透気性樹脂層(1b)の層構成を有するものである。
【００１９】
硬化性樹脂硬化物層(2) としては、上記の芯材樹脂層(1) の説明の個所で言及した活性エネルギー線硬化性樹脂硬化物層または熱硬化性樹脂硬化物層と同様のものが用いられ、特に活性エネルギー線硬化性樹脂硬化物層が重要である。
【００２０】
芯材樹脂層(1) 上への硬化性樹脂硬化物層(2) の設置は、工業的には次の鋳型フィルム法で行うことが特に望ましい。すなわち、わずかに間隙をあけて並行に配置した１対のロールのうちの一方のロールに芯材樹脂層(1) （その製造時に要した支持体フィルム付きの芯材樹脂層(1) であってもよい）を供給し、また他方のロールに鋳型フィルム(M) を供給し、これら両ロールの間隙に向けてノンソルベント型の活性エネルギー線硬化性または熱硬化性の樹脂液を吐出すると共に、両ロールを互いに喰い込む方向に回転させて芯材樹脂層(1) と鋳型フィルム(M) との間に前記の樹脂液が挟持されるようにし、ついでその挟持された状態で活性エネルギー線照射または加熱を行うことにより硬化させて硬化性樹脂硬化物層(2) となすのである。続いて、このようにして得た積層フィルムと鋳型フィルム(M) とを用いて同様の操作を繰り返せば、硬化性樹脂硬化物層(2) ／芯材樹脂層(1) ／硬化性樹脂硬化物層(2) の積層フィルムを得ることができる。
【００２１】
ここで鋳型フィルム(M) としては、二軸延伸ポリエステル（ポリエチレンテレフタレート、ポリブチレンテレフタレート、ポリエチレンナフタレート）フィルム、二軸延伸ポリプロピレンフィルムなどのフィルムが好適に用いられる。この鋳型フィルム(M) 表面の平滑度は任意に選択できるので、表面粗度が± 0.1μm 以下の極めて平滑度の高いものから、防眩性付与、入射光量の増加などのためにラウンドな微細凹凸を付したものまで、任意の平滑度ないし粗度を有するものを用いることができる。そしてこの鋳型フィルム(M) の表面状態が、硬化性樹脂硬化物層(2) に転写されることになる。
【００２２】
無機質薄層(3) としては、たとえば、ケイ素、スズ、インジウム、バナジウム、タングステン、ニッケル、ニオブ、アルミニウム、マグネシウム、モリブデンなどの金属の酸化物または窒化物などの薄層があげられ、２種以上の混合物であってもよい。この無機質薄層(3) は、スパッタリング法、イオンプレーティング法、真空蒸着法、フォトＣＶＤ法などにより形成され、特にスパッタリング法が好ましい。無機質薄層(3) の厚みは、１０〜１０００オングストローム、好ましくは２０〜３００オングストロームが適当である。ただし、透明性が損なわれない厚みとする。
【００２３】
防湿耐アルカリ性層(4) としては、たとえば、上記の芯材樹脂層(1) の説明の個所で言及した活性エネルギー線硬化性樹脂硬化物層または熱硬化性樹脂硬化物層と同様のもののうち、耐アルカリ性の良好なものが用いられる。
【００２４】
本発明の光学用シートは、上に述べた各層を、「防湿耐アルカリ性層(4) ／無機質薄層(3) ／硬化性樹脂硬化物層(2) ／芯材樹脂層(1) ／硬化性樹脂硬化物層(2) ／無機質薄層(3) ／防湿耐アルカリ性層(4) 」の層構成となるように対称型の構造に配置したものである。
【００２５】
そして、この対称型の層構成の光学用シートの少なくとも片面の防湿耐アルカリ性層(4) 側に、透明電極(5) を設けることにより、透明電極付き光学用シートが得られる。
【００２６】
透明電極(5) は、操作性、コスト、エッチング性などを総合考慮すると、事実上ＩＴＯ（インジウム−スズ複合酸化物）に限られる。透明電極(5) の厚みは、１００〜１５００オングストローム程度、好ましくは１５０〜１０００オングストローム、さらに好ましくは２００〜８００オングストロームが適当である。
【００２７】
透明電極(5) のパターン出しをするときは、常法に従い、レジスト被覆、露光、現像、エッチング、硬化レジスト剥離をこの順に実施する。このときの処理液としては、たとえば、現像液としては炭酸ソーダ、炭酸カリウムなどのアルカリの稀薄水溶液、エッチング液としては塩化第二鉄や塩化第二銅の水溶液あるいは塩酸などの酸の水溶液、硬化エジスト剥離液としては水酸化ナトリウム、水酸化カリウムなどの１〜５重量％濃度の水溶液からなるアルカリ剥離液が用いられる。
【００２８】
この透明電極付き光学用シートは、液晶表示素子を構成する液晶セルの電極基板として特に有用である。また、タッチパネル用の透明電極付きフィルム（偏光板の上だけでなく、偏光板の下に積層して用いるインナータッチパネル用のものを含む）としても有用である。またこれらに限らず、透明電極を有する種々の用途の光学用シートとして用いることができる。
【００２９】
〈作用〉
本発明の光学用シートは、「防湿耐アルカリ性層(4) ／無機質薄層(3) ／硬化性樹脂硬化物層(2) ／芯材樹脂層(1) ／硬化性樹脂硬化物層(2) ／無機質薄層(3) ／防湿耐アルカリ性層(4) 」の層構成を有する対称型のものである。本発明の光学用シートにあっては、最外層の防湿耐アルカリ性層(4) の内側に無機質薄層(3) があり、さらにその内側に硬化性樹脂硬化物層(2) が位置している。そのため、最外層の防湿耐アルカリ性層(4) の上に透明電極(5) を設けた後、そのパターン出しをするとき、透明電極(5) の土台となる構造が防湿耐アルカリ性層(4) ／無機質薄層(3) ／硬化性樹脂硬化物層(2) となっているので、過酷なパターン出し工程や水洗工程を経ても、光学用シートの表面が冒されることがない。しかも、対称型であるため、光学用シートの裏面も冒されることがない。無機質薄層(3) の設置は、防湿性および防気性の向上の点でも好ましいものである。
【００３０】
芯材樹脂層(1) として、耐透気性樹脂層(1b)／基材フィルム層(1a)／耐透気性樹脂層(1b)の層構成を有するものを用いたときは、防気性も良好であるので、液晶セルの電極基板として好ましいものとなる。
【００３１】
芯材樹脂層(1) 上への硬化性樹脂硬化物層(2) の設置を上述の鋳型フィルム法で行うと、工業的生産性の点で好ましい上、厚み精度もよく、さらには形成される硬化性樹脂硬化物層(2) の表面を平滑度の高いものからラウンドな微細凹凸を付したものまで自在に設定することができるので、用途に合ったものとすることができる。
【００３２】
【実施例】
次に実施例をあげて本発明をさらに説明する。なお表面粗度は、光の干渉を利用した非接触式表面粗さ計にて測定したものである。
【００３３】
実施例１
図１は本発明の光学用シートおよび透明電極付き光学用シートの製造工程の一例を模式的に示した説明図である。
【００３４】
基材フィルム層(1a)の一例としての厚み１０５μm 、レターデーション値６nmのポリカーボネートフィルムの片面に、固形分５重量％の水溶性ポリエステルウレタン系アンカーコーティング剤を流延して乾燥、キュアすることにより、厚み約１μm のアンカーコーティング層(ac)を形成させた。続いてそのアンカーコーティング層(ac)の上から、ポリビニルアルコールのＮ−メチロールアクリルアミド−アクリル酸グラフト共重合体の濃度１２重量％の水溶液にメチロールメラミン系架橋剤（住友化学工業株式会社製の「スミテックＭ−３」）を固形分の重量比で１００：３の割合で配合した組成物を流延し、７０〜９０℃で乾燥して、厚み８μm の耐透気性樹脂層(1b)を形成させた。同様にして、光等方性基材フィルム(1a)の他の面にも厚み約１μm のアンカーコーティング層(ac)および厚み８μm の耐透気性樹脂層(1b)を形成させた。
【００３５】
これにより、耐透気性樹脂層(1b)／アンカーコーティング層(ac)／基材フィルム層(1a)／アンカーコーティング層(ac)／耐透気性樹脂層(1b)の層構成を有する厚み１２３μm の芯材樹脂層(1) が得られた。
【００３６】
鋳型フィルム(M) として、コロナ放電処理していない高度の平滑面（表面粗度が平均で 0.006μm 、最大で0.04μm ）を有する厚み１００μm の二軸延伸ポリエチレンテレフタレートフィルムを準備した。
【００３７】
わずかに間隙をあけて並行に配置した１対のロールのうちの一方のロールに上記の芯材樹脂層(1) を供給し、また他方のロールに上記の鋳型フィルム(M) をその平滑面が上面となるように供給した。
【００３８】
続いてこれら両ロールの間隙に向けて、ノンソルベントタイプの硬化性樹脂液であるエポキシアクリレート系の高粘度の紫外線硬化型樹脂液１００重量部に日本ポリウレタン工業株式会社製のノンソルベントタイプの脂肪族ポリイソシアネート「コロネートＨＫ」を５重量部配合したものを吐出すると共に、両ロールを互いに喰い込む方向に回転させて両フィルム（芯材樹脂層(1) と鋳型フィルム(M) ）間に上記の硬化性樹脂液が挟持されるようにし、ついでその挟持された状態で、出力１２０W/cm、１灯、ランプ距離１５０mm、積算光量１０００mJ/cm2の条件で紫外線照射を行って硬化性樹脂液を硬化させることにより、厚み８μm の硬化性樹脂硬化物層(2) となし、さらに温度１３０℃で１０分間熱処理を行った。
【００３９】
これにより、(1)/(2)/(M) の層構成を有する積層フィルムが得られたので、今度はこの積層フィルムと上記鋳型フィルム(M) とを用いて、上記の操作を繰り返した。これにより、(M)/(2)/(1)/(2)/(M) の層構成を有する対称型の鋳型フィルム(M), (M)付き積層フィルムが得られたので、鋳型フィルム(M), (M)を剥離除去した。
【００４０】
このようにして得られた(2)/(1)/(2) の層構成の積層フィルムの片面にSiOx（ｘ＝ 0.9）をスパッタリングし、厚み１００オングストロームの無機質薄層(3) となした。同様にして、この積層フィルムの他の面にもSiOx（ｘ＝ 0.9）をスパッタリングし、厚み１００オングストロームの無機質薄層(3) を形成させた。これにより、(3)/(2)/(1)/(2)/(3) の層構成の積層フィルムが得られた。
【００４１】
わずかに間隙をあけて並行に配置した１対のロールのうちの一方のロールに上記で得た積層フィルムを供給し、また他方のロールに上記と同じ鋳型フィルム(M) をその平滑面が上面となるように供給した。
【００４２】
続いてこれら両ロールの間隙に向けて、ノンソルベントタイプの硬化性樹脂液であるエポキシアクリレート系の高粘度の紫外線硬化型樹脂液１００重量部に日本ポリウレタン工業株式会社製のノンソルベントタイプの脂肪族ポリイソシアネート「コロネートＨＫ」を５重量部配合したものを吐出すると共に、両ロールを互いに喰い込む方向に回転させて両フィルム（芯材樹脂層(1) と鋳型フィルム(M) ）間に上記の硬化性樹脂液が挟持されるようにし、ついでその挟持された状態で、出力１２０W/cm、１灯、ランプ距離１５０mm、積算光量１０００mJ/cm2の条件で紫外線照射を行って硬化性樹脂液を硬化させることにより、厚み８μm の防湿耐アルカリ性層(4) となし、さらに温度１３０℃で１０分間熱処理を行った。
【００４３】
これにより、(3)/(2)/(1)/(2)/(3)/(4)/(M) の層構成を有する積層フィルムが得られたので、今度はこの積層フィルムと上記鋳型フィルム(M) とを用いて、上記の操作を繰り返した。これにより、(M)/(4)/(3)/(2)/(1)/(2)/(3)/(4)/(M) の層構成を有する鋳型フィルム(M), (M)付き積層フィルムが得られたので、爾後の適当な段階で鋳型フィルム(M), (M)を剥離除去し、(4)/(3)/(2)/(1)/(2)/(3)/(4) の層構成を有する対称型の光学用シートを得た。
【００４４】
さらに、この光学用シートの片面にスパッタリング法によりＩＴＯ層を形成させ、厚み６００オングストロームの透明電極(5) を形成させた。これにより、(5)/(4)/(3)/(2)/(1)/(2)/(3)/(4) の層構成を有する透明電極付き光学用シートが得られた。
【００４５】
次に、この透明電極付き光学用シートの透明電極(5) 側の面に対し、常法に従い、レジスト被覆、露光、現像、エッチング、硬化レジスト剥離をこの順に行った。得られたパターン電極面を土井精密社製のレーザー変位計「トリン」を用いて詳細に観察したところ、パターン電極間の露出した防湿耐アルカリ性層(4) の表面は完全に平滑であり、凹凸に冒される現象はその徴候すら認められなかった。裏面側の防湿耐アルカリ性層(4) の表面も完全に平滑であり、凹凸に冒される現象はその徴候すら認められなかった。
【００４６】
比較例１
実施例１における中間工程で得た(2)/(1)/(2) の層構成の積層フィルムの片面に透明電極(5) を形成させ、(5)/(2)/(1)/(2) の層構成の積層フィルムとなし、ついでその透明電極(5) 側の面に対し、常法に従い、レジスト被覆、露光、現像、エッチング、硬化レジスト剥離をこの順に行った。得られたパターン電極面をレーザー変位計を用いて詳細に観察したところ、パターン電極間の露出した硬化性樹脂硬化物層(2) の表面が1/10μm のオーダーから数μm までの凹凸になっていることが判明した。裏面側も同様であった。
【００４７】
比較例２
実施例１における中間工程で得た(3)/(2)/(1)/(2)/(3) の層構成の積層フィルムの片面に透明電極(5) を形成させ、(5)/(3)/(2)/(1)/(2)/(3) の層構成の積層フィルムとなし、ついでその透明電極(5) 側の面に対し、常法に従い、レジスト被覆、露光、現像、エッチング、硬化レジスト剥離をこの順に行った。パターン電極間の露出した無機質薄層(3) の表面は、比較例１に比しては改善されていたが、実施例１に比しては劣っていた。裏面側も同様であった。
【００４８】
比較例３
無機質薄層(3) の形成を省略したほかは実施例１に準じて(4)/(2)/(1)/(2)/(4) の層構成を有する対称型の積層フィルムを得、その片面に透明電極(5) を形成させて(5)/(4)/(2)/(1)/(2)/(4) の層構成の積層フィルムとなし、ついでその透明電極(5) 側の面に対し、常法に従い、レジスト被覆、露光、現像、エッチング、硬化レジスト剥離をこの順に行った。パターン電極間の露出した耐アルカリ性硬化性樹脂硬化物層(4) の表面は、比較例１に比しては改善されていたが、実施例１に比しては明らかに劣り、また比較例２に比してもやや劣っていた。裏面側も同様であった。
【００４９】
実施例２
無機質薄層(3) として、SiOxに代えて、SiO2、SnO2、In2O3 、VO2 、WO3 、NiO 、Nb2O5 、Al2O3 、MgO 、MoO3、Si3N4 、InN をスパッタリング法またはフォトＣＶＤ法により形成したほかは実施例１を繰り返したところ、実施例１の場合と同様の好ましい結果が得られた。
【００５０】
【発明の効果】
本発明の特定の対称型構造の光学用シートに透明電極を設けたものは、過酷なパターン出し工程や水洗工程を経ても、光学用シートの表面が冒されることがない。同様にその光学用シートの裏面も冒されることがない。そして硬化性樹脂硬化物層(2) と防湿耐アルカリ性層(4) との間に設けた無機質薄層(3) は、防湿性および防気性の向上の点でも好ましい結果を与える。
【図面の簡単な説明】
【図１】  本発明の光学用シートおよび透明電極付き光学用シートの製造工程の一例を模式的に示した説明図である。
【符号の説明】
(1) …芯材樹脂層、
(1a)…基材フィルム層、
(1b)…耐透気性樹脂層、
(ac)…アンカーコーティング層、
(2) …硬化性樹脂硬化物層、
(3) …無機質薄層、
(4) …防湿耐アルカリ性層、
(5) …透明電極、
(M) …鋳型フィルム
【図１】
0003844816.tif 000002